(57)【要約】【課題】基材との密着性を確保すると共に、非晶質炭素皮膜との密着性も確保できる、中間層の役割を果たすことができる、皮膜の成膜方法を提供する。【解決手段】金属ターゲットの金属をアーク放電によりイオン化させると共に、基材にバイアス電圧を印加することにより、前記基材の表面に前記イオン化した金属を付着させて、前記金属からなる皮膜を成膜する工程を少なくとも含む皮膜を成膜する方法であって、該金属皮膜の成膜工程において、前記成膜開始時の前記バイアス電圧の大きさを少なくとも５００Ｖ以上とし、前記成膜終了時の前記バイアス電圧の大きさを少なくとも１００Ｖ以下とし、前記成膜開始時から前記成膜終了時まで、前記バイアス電圧の大きさを傾斜的に減少させながら前記金属皮膜の成膜を行う。【選択図】図２
2008231560.tif 000002
【特許請求の範囲】
【請求項１】
金属ターゲットの金属をアーク放電によりイオン化させると共に、基材にバイアス電圧を印加することにより、前記基材の表面に前記イオン化した金属を付着させて、前記金属からなる皮膜を成膜する工程を少なくとも含む皮膜を成膜する方法であって、
該金属皮膜の成膜工程において、前記成膜開始時の前記バイアス電圧の大きさを少なくとも５００Ｖ以上とし、前記成膜終了時の前記バイアス電圧の大きさを少なくとも１００Ｖ以下とし、前記成膜開始時から前記成膜終了時まで、前記バイアス電圧の大きさを傾斜的に減少させながら前記金属皮膜の成膜を行うことを特徴とする皮膜の成膜方法。
【請求項２】
前記皮膜の成膜方法は、前記金属皮膜の表面に前記金属ターゲットの前記金属を含む非晶質炭素皮膜を成膜する工程をさらに含み、
前記金属ターゲットとして、４Ａ族元素、５Ａ族元素、６Ａ族元素、３Ｂ族元素、及びＳｉから選択される１種以上の金属ターゲットを用いて前記金属皮膜の成膜を行い、
前記非晶質炭素皮膜の成膜を、前記金属ターゲットと前記基材との間に炭化水素ガスをさらに供給した状態で、前記ターゲットの金属及び前記炭化水素ガスの炭化水素をイオン化させると共に、前記基材にバイアス電圧を付加することにより行うことを特徴とする請求項１に記載の皮膜の成膜方法。
【請求項３】
前記金属皮膜の厚さを少なくとも２０ｎｍ以上となるように前記金属皮膜の成膜を行うことを特徴とする請求項２に記載の皮膜の成膜方法。
【請求項４】
前記非晶質炭素皮膜の成膜工程において、前記炭化系水素ガスの濃度を上昇させることにより、前記非晶質炭素皮膜中の炭素の割合を、該非晶質炭素皮膜の表面に向かう厚さ方向に沿って傾斜的に増加させることを特徴とする請求項２又は３に記載の皮膜の成膜方法。
【請求項５】
前記非晶質炭素皮膜の成膜を、前記バイアス電圧の大きさを増加させながら行うことを特徴とする請求項２〜４のいずれかに記載の皮膜の成膜方法。
【請求項６】
請求項２〜５のいずれかに記載の成膜方法により成膜された皮膜を基材の表面に形成した摺動部材。
【請求項７】
基材の表面に少なくとも金属皮膜を形成した皮膜形成部材であって、
前記金属皮膜は、前記基材の表面との接触部位およびその近傍では、前記基材の表面に対して垂直方向に延出した柱状の結晶組織を形成しており、
前記金属皮膜の表面及びその近傍では、基材表面に対して平行方向に延出した柱状の結晶組織を形成していることを特徴とする皮膜形成部材。
【請求項８】
前記金属皮膜の金属は、４Ａ族元素、５Ａ族元素、６Ａ族元素、３Ｂ族元素、及びＳｉから選択される１種以上の金属であり、
前記金属皮膜の表面には、さらに前記金属皮膜の金属を含む非晶質炭素皮膜が形成されていることを特徴とする請求項７に記載の皮膜形成部材。
【請求項９】
前記金属皮膜の厚さは少なくとも２０ｎｍ以上であることを特徴とする請求項７又は８に記載の皮膜形成部材。
【請求項１０】
前記非晶質炭素皮膜は、該非晶質炭素皮膜の表面に向かう厚さ方向に沿って、傾斜的に炭素の割合が増加していることを特徴とする請求項７〜９のいずれかに記載の皮膜形成部材。
【発明の詳細な説明】
【技術分野】
【０００１】
本発明は、基材の表面への皮膜の成膜方法及び基材の表面に皮膜が形成された皮膜形成部材に係り、密着性に優れた皮膜の成膜方法、及び皮膜形成部材に関する。
【背景技術】
【０００２】
従来から、部材の耐摩耗性の向上、及び、摩擦係数の低減を図るべく、部材の表面に皮膜を成膜することがある。近年では、このような皮膜として、他の材質に比べて硬質であるという特性と、固体潤滑として作用するという特性とを兼ね備えていることから、非晶質炭素皮膜（いわゆるＤＬＣ皮膜）が注目されている。
【０００３】
前記非晶質炭素皮膜は、アーク式イオンプレーティング（以下、ＡＩＰ）や、スパッタリングにより成膜されることが一般的である。しかし、非消失炭素皮膜は、成膜において圧縮残留応力が内部に蓄積されることがあり、基材との密着性が低く、場合によっては、皮膜が基材から剥離することがあった。
【０００４】
このような問題点を解決すべく、非晶質炭素皮膜と基材との間に、皮膜と基材との密着性を向上させるための中間層の役割を果たす皮膜を成膜する場合がある。前記中間層となる皮膜の材料は、基材との間に炭素との炭化物を形成し易い金属材料が選定されることが多い。たとえば、基材の表面に、前記中間層としてクロム層、クロム傾斜層、ＤＬＣ硬度傾斜層、硬質ＤＬＣ層の順に成膜した摺動部材が提案されている（例えば、特許文献１参照）。
【０００５】
このような摺動部材は、表面にＤＬＣ皮膜を形成することにより、摺動部材の耐摩耗性の向上、摩擦係数の低減を図ることができると共に、中間層としてクロムを含む層を有するので、基材と皮膜との密着性を確保することができる。
【０００６】
【特許文献１】特開２００４−１０９２３号公報
【発明の開示】
【発明が解決しようとする課題】
【０００７】
しかし、前記中間層を形成した場合であっても、高面圧摺動などの環境においては、基材との密着性確保のレベルが低く、耐久評価などで剥離してしまう現象が多く見られている。さらに、前記皮膜の剥離の形態には、基材と中間層との間の剥離、中間層と非晶質炭素皮膜との剥離があり、これらの双方の剥離を抑える必要があった。
【０００８】
本発明は、上記する問題に鑑みてなされたものであり、その目的とするところは、基材との密着性を確保すると共に、非晶質炭素皮膜との密着性も確保でき、中間層の役割を果たすことができる、皮膜の成膜方法、及び該皮膜が形成された皮膜形成部材を提供することにある。
【課題を解決するための手段】
【０００９】
前記課題を解決すべく、発明者らは、鋭意検討を重ねた結果、これらの剥離の形態は、中間層及び非晶質炭素皮膜の成膜方法に起因することがわかった。そして、発明者は、前記２つの形態の剥離を解消するためには、中間層として作用する皮膜に、以下の二つの要件を充足させることが重要であると考えた。まず、第一の要件は、基材と中間層との剥離を防止させるために、前記中間層として作用する皮膜を、基材に対して投錨作用を有するように成膜することである。第二の要件は、中間層と非晶質炭素皮膜との剥離を防止させるために、前記中間層として作用する皮膜を、非晶質炭素皮膜に対してさらに濡れ性を向上させることである。そして、前記２つの要件を満たす成膜方法として、ＡＩＰによる成膜方法が有効であるとの新たな知見を得た。
【００１０】
本発明は、発明者の前記新たな知見に基づくものであり、本発明に係る皮膜の成膜方法は、金属ターゲットの金属をアーク放電によりイオン化させると共に、基材にバイアス電圧を印加することにより、前記基材の表面に前記イオン化した金属を付着させて、前記金属からなる皮膜を成膜する工程を少なくとも含む皮膜を成膜する方法であって、該金属皮膜の成膜工程において、前記成膜開始時の前記バイアス電圧の大きさを少なくとも５００Ｖ以上とし、前記成膜終了時の前記バイアス電圧の大きさを少なくとも１００Ｖ以下とし、前記成膜開始時から前記成膜終了時まで、前記バイアス電圧の大きさを傾斜的に減少させながら前記金属皮膜の成膜を行うことを特徴としている。
【００１１】
本発明によれば、アーク式イオンプレーティングにより、前記成膜開始時の前記バイアス電圧の大きさを少なくとも５００Ｖ以上として金属皮膜を成膜することにより、金属ターゲットの金属イオンを界面（基材の表面）に打ち込む（金属イオンに運動エネルギを与え、金属イオンを基材の表面に衝突させるエネルギを増加させる）ことができるので、金属皮膜が、基材に対して投錨効果もたらすことができる。この結果、金属皮膜と基材との間の密着性を高めることが可能となる。また、基材の表面及びその近傍（基材と接触する部位及びその皮膜厚さ方向の近傍）の金属皮膜の結晶組織は、前記基材の表面に対して垂直方向に延出した、投錨作用を有した柱状の結晶組織（軸芯が基材の表面に対して垂直となる柱状組織）となる。さらに、このような金属イオンのイオンボンバードにより、基材の表面の酸化膜を除去し、表面の活性化を図ることができる。なお、前記成膜開始時の前記バイアス電圧の大きさを５００Ｖ未満とした場合には、前記投錨効果を得ることができず、基材と皮膜とが剥離しやすくなる。また、前記バイアス電圧の上限値は、皮膜が形成可能な値（１０００Ｖ）以下である。
【００１２】
さらに、本発明に係る皮膜の成膜方法は、前記成膜終了時の前記バイアス電圧の大きさを少なくとも１００Ｖ以下とすることにより、金属皮膜の表面及びその近傍では、基材表面に対して平行方向に延出した柱状の結晶組織（軸芯が基材の表面に対して平行となる柱状組織）を有することになり、金属皮膜の表面の濡れ性を向上させることができる。この結果、金属皮膜の表面にさらに皮膜（たとえば、非晶質炭素皮膜）を成膜した場合であっても、金属皮膜との密着性を向上させることができる。なお、前記成膜終了時の前記バイアス電圧の大きさが１００Ｖを越えた場合には、濡れ性が低下してしまい、金属皮膜とその表面に被覆するさらなる皮膜とは、剥離しやすくなる。
【００１３】
また、前記成膜開始時から前記成膜終了時まで、前記バイアス電圧の大きさを傾斜的に減少させながら前記金属皮膜の成膜を行うので、基材の表面に接触している部位及びその近傍にでは、前記柱状の結晶組織は、前記基材の表面に対して垂直方向に延出し、金属皮膜の厚さ方向（膜厚方向）に沿った表面に進むに従って、基材の表面に対して柱状組織の軸芯が傾斜し、さらに、金属皮膜の表面及びその近傍では、柱状の結晶組織は、基材表面に対して平行方向に延出することになる。この結果、金属の強度は安定する。なお、バイアス電圧を傾斜的に減少させる方法としては、例えば、連続的に傾斜させて減少させる方法や、ステップ状に傾斜させて減少させる方法などが挙げられる。
【００１４】
また、本発明に係る皮膜の成膜方法は、前記金属皮膜の表面に前記金属ターゲットの前記金属を含む非晶質炭素皮膜を成膜する工程をさらに含み、前記金属ターゲットとして、４Ａ族元素、５Ａ族元素、６Ａ族元素、３Ｂ族元素、及びＳｉから選択される１種以上の金属ターゲットを用いて前記金属皮膜の成膜を行い、前記非晶質炭素皮膜の成膜を、前記金属ターゲットと前記基材との間に炭化水素ガスをさらに供給した状態で、前記ターゲットの金属及び前記炭化水素ガスの炭化水素をイオン化させると共に、前記基材にバイアス電圧を付加することにより行うことがより好ましい。
【００１５】
本発明によれば、前記に示す金属は酸化物形成能及び炭化物形成能が高いので、このような金属からなるターゲットを用いることにより、基材及び非晶質炭素皮膜の密着性を高めることができる。また、前記金属のうち、より好ましい金属元素としては、Ｔａ、Ｔｉ、Ｃｒ、Ａｌ、Ｍｇ、Ｗ、Ｖ、Ｎｂ、Ｍｏから選択される一種以上の金属元素であり、これらの中でも、Ｔａ、Ｔｉ、Ｃｒが特に好ましい。
【００１６】
また、前記非晶質炭素皮膜は、固体カーボンターゲットを使用せず、金属ターゲットのみを配置し、該金属ターゲットをアーク放電で昇華させ、金属及び導入された炭化水素ガスの炭化をイオン化することにより形成されるので、金属複合の非晶質炭素皮膜にすることができる。さらに、このような成膜方法は、従来のスパッタリングでは、カーボン蒸発源である固体カーボンターゲットと金属蒸発源である金属ターゲットを併用していたのに対し、本発明では、金属ターゲットのみをアーク放電でイオンプレーティング（アーク式イオンプレーティング（ＡＩＰ）法）を行う点が異なるので、本発明に係る成膜方法で成膜した場合には、非晶質炭素皮膜の摩擦係数を低減し、金属皮膜との密着性を高め、耐摩耗性を向上させ、さらに、成膜時間の短縮化を図ることができる。
【００１７】
また、本発明でいう炭化水素ガスとしては、アルカン化合物、アルケン化合物及びアルキン化合物から選択される鎖状炭化水素化合物の１種以上が好ましく、その中で、メタン、エチレン、アセチレンから選択される１種以上が好ましい。
【００１８】
また、本発明に係る皮膜の成膜方法は、前記金属皮膜の厚さを少なくとも２０ｎｍ以上となるように前記金属皮膜の成膜を行うことがより好ましい。前記皮膜を２０ｎｍ以上にすることにより、金属皮膜と基材との密着性を確保することができる。すなわち、前記皮膜を２０ｎｍ未満にした場合には、皮膜が基材から剥離し易くなる。なお、金属皮膜の厚さは、１００ｎｍ以下であることがより好ましい。１００ｎｍを越えたとしても、それ以上の密着性の効果は期待できず、経済的ではない。
【００１９】
また、本発明に係る皮膜の成膜方法は、前記非晶質炭素皮膜の成膜工程において、前記炭化系水素ガスの濃度を上昇させることにより、前記非晶質炭素皮膜中の炭素の割合を、該非晶質炭素皮膜の表面に向かう厚さ方向に沿って傾斜的に増加させることがより好ましい。本発明によれば、非晶質炭素皮膜の表面の炭素元素の割合が増加するため、耐摩耗性及び低摩擦に優れた皮膜を形成することができる。
【００２０】
また、前記非晶質炭素皮膜の成膜方法に加えて、本発明に係る皮膜の成膜方法は、前記非晶質炭素皮膜の成膜開始時のバイアス電圧を、前記金属皮膜の成膜終了時のバイアス電圧と同じ大きさすることがより好ましい。本発明によれば、前記バイアス電圧を一致させることにより、金属皮膜の表面の結晶組織と、該金属皮膜の表面に形成される結晶組織の形態を、いずれも、基材の表面に対して平行方向に延出した柱状の結晶組織とすることが可能となるので、濡れ性の高い界面同士が密着するため、金属皮膜と非晶質炭素皮膜とのミスフィットを抑制し、これらの密着性をさらに向上させることができる。また、前記非晶質炭素皮膜中の炭素の割合を、該非晶質炭素皮膜の厚さ方向に沿って傾斜的に増加させる成膜方法、すなわち、前記非晶質炭素皮膜中の金属ターゲットの金属の割合を、該非晶質炭素皮膜と金属皮膜との界面に向う厚さ方向に沿って傾斜的に増加させる成膜方法を行うことにより、界面の金属組織の組成がより近くなるので、金属組織の形態をさらに整合させることができる。これにより、非晶質炭素皮膜と金属皮膜の密着性をさらに向上させることができる。
【００２１】
また、本発明に係る皮膜の成膜方法は、前記非晶質炭素皮膜の成膜を、前記バイアス電圧の大きさを増加させながら行うことがより好ましい。本発明によれば、非晶質炭素皮膜の内部の圧縮残留応力を緩和し、非晶質炭素皮膜と金属皮膜との密着性を確保することができる。そして、このような成膜方法により成膜された皮膜を基材に形成した部材は、摺動部材として好適である。
【００２２】
さらに、本発明として、本発明に係る皮膜の成膜方法により製造された好適な皮膜形成部材をも開示する。本発明に係る皮膜形成部材は、基材の表面に少なくとも金属皮膜を形成した皮膜形成部材であって、前記金属皮膜は、前記基材の表面との接触部位およびその近傍では、前記基材の表面に対して垂直方向に延出した柱状の結晶組織を形成しており、前記金属皮膜の表面及びその近傍では、基材表面に対して平行方向に延出した柱状の結晶組織を形成していることを特徴とする。
【００２３】
本発明によれば、前記皮膜形成部材は、前記基材の表面との接触部位およびその近傍では、前記基材の表面に対して垂直方向に延出した柱状の結晶組織を形成しているので、該柱状の結晶組織が、基材との投錨作用をもたらす。この結果、基材から金属皮膜が剥離し難くなる。さらに、前記皮膜形成部材は、金属皮膜の表面及びその近傍では、基材表面に対して平行方向に延出した柱状の結晶組織を形成しており、該柱状の結晶組織が形成された表面は濡れ性が向上する。この結果、金属皮膜面に被覆する皮膜の密着性を向上させることができる。
【００２４】
また、本発明に係る皮膜形成部材は、前記金属皮膜の金属が、４Ａ族元素、５Ａ族元素、６Ａ族元素、３Ｂ族元素、及びＳｉから選択される１種以上の金属であり、前記金属皮膜の表面には、さらに前記金属皮膜の金属を含む非晶質炭素皮膜が形成されていることが好ましい。前記に示す金属は酸化物形成能及び炭化物形成能が高いので、このような金属からなるターゲットを用いることにより、基材及び非晶質炭素皮膜の密着性を高めることができる。
【００２５】
本発明に係る皮膜形成部材は、前記金属皮膜の厚さは少なくとも２０ｎｍ以上であることがより好ましく、また、前記非晶質炭素皮膜は、該非晶質炭素皮膜の表面に向かう厚さ方向に沿って、傾斜的に炭素の割合が増加していることがより好ましい。
【００２６】
また本発明に係る皮膜形成部材は、金属皮膜の表面上及びその近傍の非晶質炭素皮膜が、基材表面に対して平行方向に延出した柱状の結晶組織を有することがより好ましい。本発明によれば、濡れ性の高い金属皮膜及び非晶質炭素皮膜の表面同士が密着するため金属皮膜と非晶質炭素皮膜との密着性をさらに向上させることができる。
【発明の効果】
【００２７】
本発明によれば、基材に対して投錨効果もたらし、金属皮膜と基材との間の密着性を高めることができ、かつ、金属皮膜の表面の濡れ性を向上させて、金属皮膜の表面にさらに皮膜を成膜した場合であっても、金属皮膜とさらなる皮膜との密着性を向上させることができる金属皮膜を得ることができる。
【発明を実施するための最良の形態】
【００２８】
以下、図面を参照して本発明の実施の形態を説明する。
図１は、本実施形態に係る金属皮膜及び該金属皮膜表面の非晶質炭素皮膜を形成するに、好適な皮膜形成装置の概略図であり、図２は、本実施形態に係る金属皮膜及び非晶質炭素皮膜の好適な製造方法を説明するための図である。図３は、本実施形態に係る金属皮膜の断面における金属組織の模式図である。
【００２９】
図１に示すように、皮膜形成装置は、アーク式イオンプレーティング（ＡＩＰ）用の装置であり、該装置は、真空ポンプによって排気される真空チャンバー（真空容器）内に複数の金属ターゲットが配置され、皮膜を形成すべき基材は、後述する金属ターゲットに対してバイアス電圧が印加可能なように、中央の回転テーブル上に配置されている。一方、金属皮膜の材料となる金属ターゲット材料の金属をアーク放電により昇華させてイオン化させるべく、金属ターゲット材料（カソード）とアノードが、アーク電流が通電可能なように、真空チャンバー内に配置されている。また、カソードとなる金属ターゲットとしては、Ｃｒ、Ｔｉ、Ｔａ等が選定されている。一方、窒素、アルゴンなどの放電用の不活性ガスはノズルから真空容器内に導入され、処理後に排気されるようになっており、放電ガス以外のプロセスガスである炭化水素ガスもノズルから導入され、処理後に排気されるようになっている。
【００３０】
このような図１に示す装置を用いて、放電用の不活性ガスを真空チャンバーに供給しながら、金属ターゲット材料（導電性の金属）をカソードにし、アノードとの間でアーク放電を発生させる。このエネルギにより金属ターゲット材料の金属は、昇華してイオン化し、基材へ負のバイアス電圧を掛けることによりイオンを基材に付着させ、金属皮膜を形成することができる。たとえば、代表的なＴｉＮ皮膜の場合は、材料にＴｉを用い、ガスに窒素を導入することにより基材の表面にＴｉＮ皮膜を形成することができる。
【００３１】
また、本実施形態では、金属皮膜の表面にさらに非晶質炭素皮膜を形成する場合に、ターゲット材料としてカーボン材料を使わずに、金属ターゲットと基材との間に炭化水素ガスをさらに供給した状態で、ターゲットの金属及び炭化水素ガスの炭化水素をイオン化させると共に、基材にバイアス電圧を付加することにより行うことにより、非晶質炭素皮膜を形成させる。
【００３２】
このような装置を用いて、本実施形態では、図２に示すようにして、基材の表面に成膜を行う。より具体的には、まず、金属皮膜の成膜開始時（成膜初期）の基材に印加する前記バイアス電圧の大きさを少なくとも５００Ｖ以上（図２では８００Ｖ）とし、金属ターゲットの金属をアーク放電によりイオン化させると共に、前記バイアス電圧により、前記基材の表面に前記イオン化した金属を付着させる（図２の金属層成膜初期）。そして、前記バイアス電圧の大きさを傾斜的に減少させながら、前記成膜終了時（成膜終期）の前記バイアス電圧の大きさを少なくとも１００Ｖ以下（図２では５０Ｖ）として、イオン化した金属を継続して付着させる。
【００３３】
このようにして、図３に示すように、基材７０の表面は、入り組んだ凹凸上の投錨効果を有した表面となり、さらに、基材７０の表面及びその近傍（基材と接触する部位及びその皮膜厚さ方向の近傍）には、前記基材７０の表面に対して垂直方向に延出した、投錨作用を有した柱状の結晶組織２１（軸芯が基材７０の表面に対して垂直となる柱状組織２１）が形成される。また、金属皮膜２０の表面及びその近傍には、基材表面に対して平行方向に延出した柱状の結晶組織２２（軸芯が基材７０の表面に対して平行となる柱状組織２２）が形成され、金属皮膜２０の表面の濡れ性を向上させることができる。
【００３４】
さらに、金属皮膜を成膜（金属層形成後）後、図２に示すように、金属皮膜（金属層）の表面に、さらに非晶質炭素皮膜（金属複合ＤＬＣ傾斜組織）を形成する。具体的には、前記金属ターゲットと前記基材との間に炭化水素ガスをさらに供給した状態で、アーク放電により前記ターゲットの金属及び前記炭化水素ガスの炭化水素をイオン化させると共に、前記基材にバイアス電圧を付加することにより、非晶質炭素皮膜の成膜を行う。但し、前記非晶質炭素皮膜の成膜開始時のバイアス電圧は、前記金属皮膜の成膜終了時のバイアス電圧と同じに大きさする。このようにして金属皮膜の表面の結晶組織と、該金属皮膜の表面に形成される非晶質炭素皮膜の結晶組織の形態を、いずれも、基材の表面に対して基材表面に対して平行方向に延出した柱状の結晶組織とすることが可能となるので、濡れ性の高い界面同士が密着するため金属皮膜と非晶質炭素皮膜との密着性をさらに向上させることができる。
【００３５】
また、非晶質炭素皮膜を成膜する際には、前記炭化系水素ガス（例えばＣ２Ｈ２ガス）の濃度を上昇させることにより、前記非晶質炭素皮膜中の炭素の割合を、該非晶質炭素皮膜の表面に向かう厚さ方向に沿って傾斜的に増加させる共に、前記バイアス電圧の大きさを減少させながら非晶質炭素皮膜の成膜を行う。このようにして、図２に示すような、基材の表面に、金属層（金属皮膜）、金属複合ＤＬＣ傾斜組織を有した層（非晶質炭素皮膜）が順次形成された摺動部材に好適な皮膜形成部材を得ることができる。
【００３６】
このようにして成膜された非晶質炭素皮膜は、金属皮膜との密着性をさらに向上させることができる。さらに、非晶質炭素皮膜の表面は、炭素元素が含有する割合が多いので、耐摩耗性が向上し、摩擦係数は低減される。
【実施例】
【００３７】
以下に本実施形態に係る実施例を示す。
（実施例１）
＜皮膜形成部材＞
前記実施形態に係る皮膜形成部材として、以下に示す試験片を作成した。基材として、直径２８ｍｍ、厚さ３ｍｍの焼入れ焼戻しを行った、ビッカース硬さＨｖ８００のクロムモリブデン鋼（ＪＩＳ規格：ＳＣＭ４１５相当）を準備し、直径２８ｍｍの円表面を、ダイヤモンドラップにより、表面粗さを中心線平均粗さ０．００７μｍとなるように、研磨した。そして、金属ターゲットとしてチタンターゲットを準備し、成膜開始時（成膜初期）のバイアス電圧の大きさを８００Ｖとし、成膜終了時（成膜終期）の前記バイアス電圧の大きさを５０Ｖとし、成膜開始時から成膜終了時まで、バイアス電圧の大きさを傾斜的に減少させながら、チタンターゲットの金属をアーク放電によりイオン化させると共に、バイアス電圧により、円表面にイオン化したチタンを付着させて、チタンからなる金属皮膜を成膜した。なお、この段階で、後述する表面の組織観察及び濡れ性の試験を行った。
【００３８】
次に、チタンターゲットと基材との間に炭化水素ガスとしてアセチレンガス（Ｃ２Ｈ２）ガスをさらに供給した状態で、チタンターゲットのチタン及び炭化水素ガスの炭化水素（具体的には炭素）をイオン化させると共に、図２に示すように、アセチレンガスを０〜３００ｓｃｍまで傾斜的に増加させ、基材にバイアス電圧を、成膜時において５０Ｖから３００Ｖまで傾斜的に増加させて、チタン元素が含まれる割合が、非晶質炭素皮膜の表面に向かう膜厚方向に沿って、１００質量％〜２０質量％に傾斜的に変化するチタン合金が複合した非晶質炭素皮膜の成膜を行い、試験片を製作した。
【００３９】
＜顕微鏡観察＞
前記試験片の皮膜の断面を観察すべく、試験片を切断し、その断面をＴＥＭ（透過型電子顕微鏡）より観察した。この結果を図４（ａ）に示す。また、前記非晶質炭素皮膜を形成する前に、チタンの金属皮膜の成膜を完了した際の金属皮膜表面をＡＦＭ（原子間力顕微鏡）により観察した。この結果を、図５（ａ）に示す。
【００４０】
＜濡れ性試験＞
図６に示すように、金属皮膜が形成された基材（個体）の表面に、（ａ）純水、（ｂ）ホルムアミン、（ｃ）エチレングリコールを滴下し、これらの液体の接触角を測定し、該接触角から、表面の密着性の指標として、付着仕事の大きさを算出した。この結果を、図６に示す。
【００４１】
＜密着性試験＞
スクラッチ法による試験：皮膜の密着力を測定した。具体的には、半径０．２μｍのダイヤモンド圧子を用いて、この薄膜表面に、負荷速度１００Ｎ／ｍｉｎで負荷をかけながら、圧子を１０ｍｍ／ｍｉｎで相対移動させ、この薄膜が剥離した時点での荷重を、その薄膜の密着力として測定した。この結果を図７に示す。
【００４２】
ロックウェル法による試験：硬さ測定法であるＨＲｃ法（ロックウェル硬さ測定法）の圧子（先端の曲率半径０．２ｍｍ、円錐角１２０°のダイヤモンド圧子）を皮膜表面に荷重１５０ｋｇで押し込んで、皮膜の密着性(剥離性）を確認した。この結果を図７に示す。
【００４３】
＜摩擦摩耗試験＞
図８に示すボールオンディスク試験装置を用いて、摩擦摩耗試験を行った。具体的には、皮膜を形成した試験片を回転数５００ｒｐｍで回転させると共に、直径６．３５ｍｍの高炭素クロム軸受鋼（ＪＩＳ規格：ＳＵＪ２）を１０Ｎで押しつけて、試験片の回転抵抗を測定することにより、摩擦係数を算出し、皮膜の摩耗深さを測定し、該摩耗深さを摩耗量とした。この結果を図７に示す。
【００４４】
（比較例１）
実施例１と同じ基材を準備した。実施例１と相違する点は、スパッタリングにより金属皮膜と非晶質炭素皮膜とを成膜した点であり、基材とチタンからなるチタンターゲットとの間に、炉内圧が０．３Ｐａとなるようにアルゴンガスを流し、この処理ガスを流した状態で、成膜温度（具体的には基材の温度）を１５０℃に保持して、チタンターゲットと基材との間に８００Ｖに調整したバイアス電圧をかけながら、プラズマを発生させて、基板の表面をスパッタリングすることにより、金属皮膜を成膜した。さらに、チタンターゲットとカーボンターゲットを準備し、前記条件で、厚さ方向に沿ってチタンの割合が減少するチタン−カーボン複合層を形成し、さらに、チタンが複合した非晶質炭素皮膜（Ｔｉ複合ＤＬＣ層）を形成した。そして、実施例１と同様の条件で、顕微鏡観察、密着性試験、及び摩擦試験を行った。この結果を図４（ｂ）、図５（ｂ）、図７に示す。
【００４５】
（比較例２）
実施例１と同じようにして、ＡＩＰ法により皮膜を成膜した。実施例１と相違する点は、金属皮膜の成膜時のおけるバイアス電圧の大きさを８００Ｖ一定とした点である。そして、実施例１と同じように、顕微鏡観察、及び濡れ性試験を行った。この結果を、図５（ｃ）、図６に示す。
【００４６】
（結果１：顕微鏡観察）
図４（ａ）から、実施例１の基材と金属層（金属皮膜）であるチタン層（Ｔｉ層）と界面が、入り組んだ凹凸面となっている。さらに、金属層は、基材の表面と接触している部位およびその近傍には、基材表面に対して垂直方向に延出した幅４０ｎｍ〜５０ｎｍ、長さ２００ｍｍ〜４００ｎｍの柱状の金属結晶が形成されていた。さらに、図５（ａ）に示すように、実施例１の金属皮膜（金属層）の表面およびその近傍では、基材表面に対して平行方向に延出した幅４０ｎｍ〜５０ｎｍ、長さ２００ｍｍ〜４００ｎｍの柱状の結晶組織が形成されていた。
【００４７】
比較例１の基材の表面と接触している金属層およびその近傍、さらには、金属層（金属皮膜）の表面およびその近傍には、基材表面に対して平行方向に延出した柱状の結晶組織を有する柱状の結晶組織が確認できた。
【００４８】
さらに、比較例２の基材の表面と接触している部位およびその近傍、金属層（金属皮膜）の表面およびその近傍には、基材表面に対して垂直方向に延出した柱状の結晶組織を有する柱状の結晶組織が確認できた。なお、実施例１、比較例１，２の表面粗さはいずれも中心線平均粗さＲａが１．０ｎｍ程度であった。
【００４９】
（結果２：濡れ性試験）
図６に示すように、実施例１の金属皮膜の表面の付着仕事が、いずれの液体を用いた場合であっても、比較例２のものに比べて大きかった。
【００５０】
（結果３：密着性試験）
図７に示すように、実施例１のほうが、比較例１に比べてスクラッチ法による荷重が４０Ｎと高く（比較例１は２０Ｎ）、ＨＲｃ法では、比較例１の皮膜のみが剥離した。この結果から、実施例１の皮膜のほうが密着性に優れていることがわかった。
【００５１】
（結果４：摩擦摩耗試験）
実施例１と比較例１の摩擦係数は同程度であり、実施例１の摩耗量は、比較例１のものに比べ、より少なかった。尚、実施例１の皮膜の成膜時間は、比較例１のものに比べて、４倍程度短かった。
【００５２】
（考察）
結果１より、実施例１の基材と金属層と界面は、入り組んだ凹凸面が形成されており、基材の表面に接触している金属層の部位およびその近傍には、基材表面に対して垂直方向に延出した柱状の金属結晶が形成されたことにより、基材と金属層との間に投錨効果が得られたと考えられる。これにより、結果３に示すように、実施例１のほうが、比較例１に比べて、皮膜の密着性が高くなったと考えられる。なお、実施例１の成膜初期においては、ＡＩＰによりＴｉ原子がイオン化され、バイアス電圧が一般的な成膜時のバイアス電圧よりも大きいので、原子がひきつけられる力が強い。これにより、基材に衝突する際のエネルギが大きいため、基材と金属層と界面が入り組んだ凹凸面となり、基材表面に対して垂直方向に延出した柱状の金属結晶が形成されたものと推定される。
【００５３】
また、結果１より、実施例１の金属皮膜（金属層）の表面およびその近傍では、基材表面に対して平行方向に延出した柱状の結晶組織を有しており、このような結晶組織からなる表面は、付着仕事の大きさが大きく、濡れ性が高いと考えられる。一方、比較例２の金属皮膜は、膜厚方向に沿って、基材表面に対して垂直方向に延出した柱状の結晶組織を有しており、このような結晶組織からなる表面は、付着仕事の大きさが小さく、濡れ性も低いと考えられる。このような特性により、比較例２に比べて、実施例１のほうが金属皮膜（金属層）と非晶質炭素皮膜との密着性が高いと考えられる。なお、実施例１の成膜終期においては、ＡＩＰによりＴｉ原子がイオン化されるものの、バイアス電圧は小さいので、原子がひきつけられる力が弱い。これにより、基材に衝突する際のエネルギが小さいため基材表面に対して平行方向に延出した柱状の金属結晶が形成されたと推定される。
【００５４】
（実施例２，３）
実施例１と同じようにして、基材の表面に、金属層（金属皮膜）及び金属複合ＤＬＣ層（非晶質炭素皮膜）を成膜した。実施例１と相違する点は、金属皮膜の成膜開始時（初期）の前記バイアス電圧の大きさを５００Ｖとした点である。なお、実施例３は実施例２と同一の条件で成膜した。そして、実施例２，３の皮膜に対して、実施例１の密着性試験のうちＨＲｃ法により、荷重を１００ｋｇ，１５０ｋｇ加え、皮膜の剥離を確認した。この結果を表１に示す。
【００５５】
（比較例３，４）
実施例１と同じようにして、基材の表面に、金属層（金属皮膜）及び金属複合ＤＬＣ層（非晶質炭素皮膜）を成膜した。比較例３が、実施例１と相違する点は、金属皮膜の成膜開始時（初期）の前記バイアス電圧の大きさを２５０Ｖとした点である。比較例４が、実施例１と相違する点は、金属皮膜の成膜開始時（初期）の前記バイアス電圧の大きさを２５０Ｖとした点と、厚さ方向に沿ったチタンの割合を２０質量％一定として、非晶質炭素皮膜を形成した点である。そして、比較例２，３の皮膜に対して、実施例２と同様の密着性試験を行った。この結果を表１に示す。
【００５６】
【表１】
2008231560.tif 000003
【００５７】
（結果５及び考察）
実施例２，３の皮膜は、剥離しなかったが、比較例３，４の皮膜は、基材と金属皮膜との界面から剥離した。この結果から、実施例２，３は、金属皮膜を成膜開始時（初期）のバイアス電圧が、比較例３，４に比べて大きかったことにより、基材と金属皮膜の界面に前記した投錨効果が得られ、この結果、実施例２，３の皮膜は剥離しなかったと考えられる。このことから、前記投錨効果を得るためには、実施例２，３のように、金属皮膜の成膜開始時（初期）のバイアス電圧の大きさは、少なくとも５００Ｖ以上である必要がある。また、比較例４のように、金属組成比を変化させても、基材と金属皮膜の界面における密着性に及ぼす影響は少ないと考えられる。
【００５８】
（実施例４〜６）
実施例２と同じようにして、基材の表面に、金属層（金属皮膜）及び金属複合ＤＬＣ層（非晶質炭素皮膜）を成膜した。実施例４〜６が、実施例２と相違する点は、金属皮膜の成膜終了時（終期）のバイアス電圧の大きさを順次２５Ｖ，５０Ｖ，１００Ｖとした点であり、非晶質炭素皮膜の成膜開始時（初期）のバイアス電圧の大きさを順次２５Ｖ，５０Ｖ，１００Ｖとした点である。実施例６は、厚さ方向に沿ったチタンの割合を２０質量％一定として、非晶質炭素皮膜を形成した点もさらに実施例２と相違する。そして、実施例４〜６の皮膜に対して、実施例２と同様の密着性試験を行った。この結果を表２に示す。
【００５９】
（比較例５）
実施例４と同じようにして、基材の表面に、金属層（金属皮膜）及び金属複合ＤＬＣ層（非晶質炭素皮膜）を成膜した。比較例４が、実施例４と相違する点は、金属皮膜の成膜終了時（終期）の前記バイアス電圧の大きさを５００Ｖとした点である。そして、比較例５の皮膜に対して、実施例４と同様の密着性試験を行った。この結果を表２に示す。
【００６０】
【表２】
2008231560.tif 000004
【００６１】
（結果６及び考察）
実施例４〜６の皮膜は、剥離しなかったが、比較例５の皮膜は、金属皮膜と非晶質炭素皮膜との界面から剥離した。この結果から、実施例４〜６は、金属皮膜を成膜終了時（終期）のバイアス電圧が、比較例３，４に比べて小さかったことにより、金属皮膜の表面の濡れ性が向上し、金属皮膜と非晶質炭素皮膜との密着性が向上したものと考えられる。このような理由から、実施例４〜６の皮膜は剥離しなかったと考えられる。このことから、前記濡れ性を得るためには、実施例４〜６のように、金属皮膜の成膜終了時（終期）のバイアス電圧の大きさは、１００Ｖ以下である必要がある。また、実施例６のように、金属組成比を変化させても、金属皮膜と非晶質炭素皮膜との密着性に及ぼす影響は少ないと考えられる。
【００６２】
（実施例７，８）
実施例２と同じようにして、基材の表面に、金属層（金属皮膜）及び金属複合ＤＬＣ層（非晶質炭素皮膜）を成膜した。実施例７の成膜条件は、実施例２と同一であり、実施例８が、実施例２と相違する点は、金属皮膜の厚さを５０ｎｍとした点である。そして、実施例７，８の皮膜に対して、実施例２と同様の密着性試験を行った。この結果を表２に示す。
【００６３】
（比較例６〜９）
実施例７と同じようにして、基材の表面に、金属層（金属皮膜）及び金属複合ＤＬＣ層（非晶質炭素皮膜）を成膜した。比較例６〜９が、実施例７と相違する点は、金属皮膜の厚さを５ｎｍとした点である。比較例７は、非晶質炭素皮膜の成膜開始時（初期）の前記バイアス電圧の大きさを３００Ｖとした点がさらに相違する。比較例８は、金属皮膜の成膜開始時（初期）のバイアス電圧の大きさを２５０Ｖにした点が相違する。また、比較例９は、金属皮膜の成膜開始時（初期）のバイアス電圧の大きさを２５０Ｖにした点、及び非晶質炭素皮膜の成膜開始時（初期）の前記バイアス電圧の大きさを３００Ｖとした点が相違する。そして、実施例４と同様の試験を行った。この結果を表３に示す。
【００６４】
【表３】
2008231560.tif 000005
【００６５】
（結果７及び考察）
実施例７，８の皮膜は、剥離しなかったが、比較例６〜９の皮膜は、基材と金属皮膜との界面から剥離した。但し、比較例６の皮膜は、測定箇所によっては、１００ｋｇで剥離しない箇所もあった。また、比較例７，９は、さらに、金属皮膜と非晶質炭素皮膜との界面から剥離するものもあった。この結果から、実施例７，８は、皮膜厚さが、比較例６〜９に比べて大きかったことにより、基材と金属皮膜の密着性が確実に向上したものと考えられる。このような理由より、実施例７，８の皮膜は剥離しなかったと考えられる。このことから、実施例７，８のように、皮膜厚さは、２０ｎｍ以上であることが好ましいと考えられる。また、比較例７，９のように、金属皮膜と非晶質炭素皮膜との界面から剥離するものもあったのは、非晶質炭素皮膜の成膜開始時（初期）のバイアス電圧の大きさを、金属皮膜の成膜終了時（終期）のバイアス電圧の大きさよりも大きくしたため、濡れ性の高い金属皮膜の界面の組織形態とは異なった結晶組織が、非晶質炭素皮膜の界面に形成され、これにより、界面同士の密着性が低下したものと考えられる。
【図面の簡単な説明】
【００６６】
【図１】本実施形態に係る金属皮膜及び該金属皮膜表面の非晶質炭素皮膜を形成するに、好適な皮膜形成装置の概略図。
【図２】本実施形態に係る金属皮膜及び非晶質炭素皮膜の好適な製造方法を説明するための図。
【図３】本実施形態に係る金属皮膜の断面における金属組織の模式図。
【図４】実施例１及び比較例１のＴＥＭ（透過型電子顕微鏡）より観察した写真図。
【図５】実施例１及び比較例１，２の金属皮膜表面をＡＦＭ（原子間力顕微鏡）により観察した写真図。
【図６】実施例１及び比較例２の濡れ性試験の結果を示した図。
【図７】実施例１及び比較例１の密着性試験、摩擦摩耗試験の結果を示した図。
【図８】摩擦摩耗試験を説明するための図。
【符号の説明】
【００６７】
２０：金属皮膜，２１：基材の表面に対して垂直方向に延出した柱状の結晶組織，２２：基材材表面に対して平行方向に延出した柱状の結晶組織，７０：基材
【図１】
2008231560.tif 000006
【図２】
2008231560.tif 000007
【図３】
2008231560.tif 000008
【図４】
2008231560.tif 000009
【図５】
2008231560.tif 000010
【図６】
2008231560.tif 000011
【図７】
2008231560.tif 000012
【図８】
2008231560.tif 000013